(57)【要約】【課題】印刷ペーストを多量に保持することが可能な紗厚が厚いメッシュ及びそれを用いた印刷マスクを提供する。また、被印刷物に印刷ペーストを位置精度よく、均一に充填することができる技術を提供する。【解決手段】縦糸と横糸とからなる平織りのメッシュにおいて、いずれか一方の糸を第１方向の糸とし、他方の糸を第２方向の糸としたとき、前記第１方向の糸が交互に材質が異なる２種類の線材（金属製糸と有機物製糸）からなり、前記第２方向の糸が実質的に同一材質（金属製糸）で形成した厚塗り印刷用メッシュである。また、開口パターン部を有するパターン形成印刷マスクが所望のテンションメッシュで印刷マスク版枠に固定されている印刷マスクにおいて、前記パターン形成印刷マスクを前記厚塗り印刷用メッシュによって構成する。【選択図】図１
2010036523.tif 000002
【特許請求の範囲】
【請求項１】
縦糸と横糸とからなる平織りのメッシュにおいて、いずれか一方の糸を第１方向の糸とし、他方の糸を第２方向の糸としたとき、前記第１方向の糸が交互に材質が異なる２種類の線材からなり、前記第１方向の糸の一方の糸が実質的に直線状であり、前記第２方向の糸が実質的に直線状であり、前記第１方向の糸の他方の糸が第２方向の直線状の糸をつなぎとめていることを特徴とする印刷用メッシュ。
【請求項２】
請求項１に記載の印刷用メッシュにおいて、２種類の材質からなる前記第１方向の糸の一方の材質と前記第２方向の糸の材質とが同一材質であることを特徴とする印刷用メッシュ。
【請求項３】
請求項１または請求項２に記載の印刷用メッシュにおいて、２種類の材質からなる前記第１方向の糸の一方の材質と前記第２方向の糸の材質とが同一材質であって、その材質がＮｉを主成分とする金属、Ｗを主成分とする金属、Ｆｅ−Ｎｉ合金、Ｆｅ−Ｎｉ−Ｃｒ合金のいずれかを主成分とすることを特徴とする印刷用メッシュ。
【請求項４】
請求項１〜請求項３に記載の印刷用メッシュにおいて、２種類の材質からなる前記第１方向の糸の他方の材質がポリエステル、テトロン、ナイロン、ポリイミドのいずれかを含有することを特徴とする印刷用メッシュ。
【請求項５】
請求項１〜請求項４に記載の印刷用メッシュにおいて、前記第２方向の糸の前記第１方向のピッチと前記第２方向の糸の直径との比が２．２〜６．５であることを特徴とする印刷用メッシュ。
【請求項６】
印刷用メッシュと、乳剤と、前記印刷用メッシュの周辺に形成されたテンション用メッシュと、印刷マスク版枠を有する印刷用マスクであって、
前記印刷用メッシュは、縦糸と横糸とからなる平織りのメッシュであって、いずれか一方の糸を第１方向の糸とし、他方の糸を第２方向の糸としたとき、前記第１方向の糸が交互に材質が異なる２種類の線材からなり、前記第１方向の糸の一方の糸が実質的に直線状であり、前記第２方向の糸が実質的に直線状であり、前記第１方向の糸の他方の糸がこれらの直線状の糸をつなぎとめていることを特徴とする印刷用マスク。
【請求項７】
請求項６に記載の印刷用マスクにおいて、前記印刷用メッシュは２種類の材質からなる前記第１方向の糸の一方の材質と前記第２方向の糸の材質とが同一材質であることを特徴とする印刷用マスク。
【請求項８】
請求項６または請求項７に記載の印刷用マスクにおいて、前記印刷用メッシュは２種類の材質からなる前記第１方向の糸の一方の材質と前記第２方向の糸の材質とが同一材質であって、その材質がＮｉを主成分とする金属、Ｗを主成分とする金属、Ｆｅ−Ｎｉ合金、Ｆｅ−Ｎｉ−Ｃｒ合金のいずれかを主成分とすることを特徴とする印刷用マスク。
【請求項９】
請求項６〜請求項８に記載の印刷用マスクにおいて、前記印刷用メッシュは２種類の材質からなる前記第１方向の糸の他方の材質がポリエステル、テトロン、ナイロン、ポリイミドのいずれかを含有することを特徴とする印刷用マスク。
【請求項１０】
印刷用マスクと印刷マスク版枠ホルダと印刷ステージを有するスクリーン印刷機であって、
前記印刷用マスクは、印刷用メッシュと、乳剤と、前記印刷用メッシュの周辺に形成されたテンション用メッシュと、印刷マスク版枠を有し、
前記印刷用メッシュは、縦糸と横糸とからなる平織りのメッシュであって、いずれか一方の糸を第１方向の位相差板とそし、他方の糸を第２方向の糸としたとき、前記第１方向の糸が交互に材質が異なる２種類の線材からなり、前記第１方向の糸の一方の糸が実質的に直線状であり、前記第２方向の糸が実質的に直線状であり、前記第１方向の糸の他方の糸がこれらの直線状の糸をつなぎとめていることを特徴とするスクリーン印刷機。
【請求項１１】
放電電極とバス電極と前記放電電極とバス電極を覆う第１の誘電体と保護膜を有する前面基板と、アドレス電極と前記アドレス電極を覆う第２の誘電体と隔壁と蛍光体を有する背面基板とが対向して配置さているプラズマディスプレイパネルの製造方法であって、
前記第１の誘電体、前記第２の誘電体、前記アドレス電極、前記隔壁および前記蛍光体は、印刷メッシュを用いたスクリーン印刷によって形成し、
前記印刷メッシュは、縦糸と横糸とからなる平織りのメッシュであって、いずれか一方の糸を第１方向の糸とし、他方の糸を第２方向の糸としたとき、前記第１方向の糸が交互に材質が異なる２種類の線材からなり、前記第１方向の糸の一方の糸が実質的に直線状であり、前記第２方向の糸が実質的に直線状であり、前記第１方向の糸の他方の糸がこれらの直線状の糸をつなぎとめているメッシュであることを特徴とするプラズマディスプレイパネルの製造方法。
【請求項１２】
放電電極とバス電極と前記放電電極とバス電極を覆う第１の誘電体と保護膜を有する前面基板と、アドレス電極と前記アドレス電極を覆う第２の誘電体と隔壁と蛍光体を有する背面基板とが対向して配置さているプラズマディスプレイパネルの製造方法であって、
前記蛍光体は、印刷メッシュを用いたスクリーン印刷によって形成され、
前記印刷メッシュは、縦糸と横糸とからなる平織りのメッシュであって、いずれか一方の糸を第１方向の糸とし、他方の糸を第２方向の糸としたとき、前記第１方向の糸が交互に材質が異なる２種類の線材からなり、前記第１方向の糸の一方の糸が実質的に直線状であり、前記第２方向の糸が実質的に直線状であり、前記第１方向の糸の他方の糸がこれらの直線状の糸をつなぎとめているメッシュであり、
前記縦方向の糸と前記横方向の糸によって形成される開口の寸法が、前記蛍光体の印刷ペースト中の蛍光体の平均粒径の２０倍以上であることを特徴とするプラズマディスプレイパネルの製造方法。
【請求項１３】
前記縦方向の糸と前記横方向の糸によって形成される開口の寸法が、前記蛍光体の印刷ペースト中の蛍光体の最大粒径の４倍以上であることを特徴とする請求項１０に記載のプラズマディスプレイパネルの製造方法。
【発明の詳細な説明】
【技術分野】
【０００１】
本発明は、一回の印刷での塗布厚みを大きくするのに適した印刷マスク用のメッシュに関する。また、本発明はスクリーン印刷技術に関し、特に電子デバイスへの厚塗りベタ印刷、電極配線印刷、フラットディスプレイパネルへの厚塗りベタ印刷、電極配線印刷、印刷ペースト（蛍光体ペースト）充填に適用して有効な技術に関するものである。
【背景技術】
【０００２】
スクリーン印刷に用いられるスクリーン印刷マスクとして、印刷マスク版枠内の空間にスクリーンメッシュを配置し、前記スクリーンメッシュを、このスクリーンメッシュと前記印刷マスク版枠との間にその全周にわたって設けられたテンションメッシュを介して緊張状態で前記印刷マスク版枠に支持されたコンビネーションメッシュ型のものがある。
【０００３】
この種のスクリーン印刷マスクに使用するスクリーンメッシュとしては、複数の孔が一定の密度で網目状に配列形成された電鋳プレートメッシュからなるものと、平織りや綾織りといった製織したメッシュからなるものとがある。
【０００４】
また、前記テンションメッシュは、平織りや綾織りといった製織したメッシュを枠状にカットしたものであり、このテンションメッシュは、その内周を前記スクリーンメッシュの外周に固定されるとともに、前記スクリーンメッシュと一緒に緊張された状態で外周を前記印刷マスク版枠に固定されている。
【０００５】
この印刷マスクは、前記スクリーンメッシュに、その上を移動されるスキージの移動エリアに対応する印刷有効領域内に所定のパターンの開口を形成した印刷マスクを製版してスクリーン印刷に使用されるものであり、前記スクリーン印刷マスクは、前記スクリーンメッシュの全域にフォトレジストを塗布し、そのレジスト膜を、所定パターンの露光マスクを用いて露光処理した後に現像処理することにより形成される。
【０００６】
そして前記スクリーン印刷は、被印刷面上に前記スクリーン印刷マスクのスクリーンメッシュを密着させてその印刷有効領域の上にペースト（液状の印刷剤）を供給し、そのペーストをスキージにより前記印刷有効領域の全域に広げて、前記ペーストを前記被印刷面に、前記印刷マスクの開口に対応するパターンに印刷することにより行われている。
【０００７】
なお、スクリーン印刷法は、例えば、電子デバイス、プリント配線基板への電極配線の印刷、液晶ディスプレイ用基板への枠状シール材の印刷、プラズマディスプレイ用基板への誘電体層、画素間隔壁や電極配線および蛍光材料の印刷等、様々な印刷に利用されており、前記スクリーン印刷マスクの大きさ、つまりスクリーンメッシュの面積や印刷マスク版枠の寸法およびテンションメッシュの幅等は、その用途に応じて設計されている。
【０００８】
実公昭５１−９２９７号公報（特許文献１）、特開平９−１５０４９７号公報（特許文献２）及び特開２００１−１７１０８０号公報（特許文献３）には、四角形状に形成された版枠材の内側に緊張した状態で保持されたスクリーンメッシュと、該スクリーンメッシュの中央部に貼り付けられて印刷面となるシートとを有し、該シートの貼付けシロの内側部分に位置するスクリーンメッシュが、該シートの縁部に沿って切り抜かれたコンビネーション印刷マスクで、前記スクリーンメッシュは少なくとも２枚が重ね合わされた状態で版枠材に保持されている。これらを重ね合わされたスクリーンメッシュは、共に前記シートに対し上面側から貼り付けられた構造が記載されている。
【０００９】
特開２００３−２９１５５５号公報（特許文献４）には、印刷マスク版枠と、前記印刷マスク版枠内の空間に配置されたスクリーンメッシュと、前記スクリーンメッシュの外周と前記支持枠との間にその全周にわたって設けられ、内周を前記スクリーンメッシュの外周に固定されるとともに、前記スクリーンメッシュと一緒に緊張された状態で外周を前記印刷マスク版枠に固定されたテンションメッシュとからなる。前記スクリーンメッシュは、その上を移動されるスキージの移動エリアよりも高弾性率の縁領域を有し、その縁領域の外周において前記テンションメッシュに固定された構造が記載されている。
【００１０】
特開２００３−２６８６４９号公報（特許文献５）には、スクリーンメッシュの縦糸と横糸にそれぞれ強度の異なるステンレス製の糸を用いることにより、前記横糸が実質的に波打つことなく直線状の状態にて同一平面上に配置され、前記縦糸が大きく波打って曲がった状態で製織され、ステンレス製の糸の線径を変えることなくスクリーンメッシュの厚み（紗厚）を増加させることが出来、大きな印刷膜厚を得られることが記載されている。
【００１１】
特開平１０−５８８５２号公報（特許文献６）には、スクリーンメッシュの縦糸と横糸を２組用いて編みこむことにより、単位面積あたりの空隙部占有率が大きい上に厚みが厚いメッシュとすることが出来るので、多量のインキを容易に透過させることができ、少ない印刷操作の手間で、印刷インキ層膜厚の厚い所望の印刷パターン通りの印刷を確実に行うことが記載されている。
【００１２】
【特許文献１】実公昭５１−９２９７号公報
【特許文献２】特開平９−１５０４９７号公報
【特許文献３】特開２００１−１７１０８０号公報
【特許文献４】特開２００３−２９１５５５号公報
【特許文献５】特開２００３−２６８６４９号公報
【特許文献６】特開平１０−５８８５２号公報
【発明の開示】
【発明が解決しようとする課題】
【００１３】
スクリーン印刷とは、インクなどのペースト（印刷剤）をスキージング（スキージでペースト（印刷剤）を押し出すこと）により開口パターンを有するスクリーンを通過させて被印刷物に所望のパターンを転写する孔版印刷方式の一種であり、ＩＣ基板の回路配線形成や、ＦＤＰ（Flat Display Panel）のパターン形成（電極形成や蛍光体充填）など様々な用途に利用されている。  
【００１４】
特にＦＰＤ（Flat Panel Display）、例えばプラズマディスプレイのＦＤＰであるＰＤＰ（Plasma Display Panel）の製造工程のうち、電極形成工程、蛍光体充填工程などのパターン形成工程にスクリーン印刷技術が適用されるが、近年ディスプレイの表示面サイズを大型化したり、表示画像を高精細化したりするため、大型のパネル基板に対して高精度の印刷を行う技術が要求されている。  
【００１５】
本発明者はプラズマディスプレイのＦＤＰに形成された放電空間がセル毎に仕切られた格子状の隔壁（以下ボックスリブ）の内部にスクリーン印刷法で印刷ペースト（蛍光体ペースト）を充填する技術について検討を行い、以下の課題を見出した。  
【００１６】
スクリーン印刷法は、印刷装置の印刷マスク版枠ホルダに固定されたスクリーン印刷マスクと、印刷ステージ上に戴置された被印刷物とを所定の位置関係で配置し、該所定の位置関係を維持しつつ、スキージングを行い、被印刷物にペースト(印刷剤)を転写するものである。現状のスクリーン印刷マスクは、ステンレス製スクリーンメッシュにポリビニルアルコールを主成分とする有機物（乳剤と呼ばれる）で所望の位置に開口を有するパターン部が形成されている。スクリーン印刷マスクに形成された開口パターン部をペースト（印刷剤）が通過することで、被印刷物に転写することが出来る。  
【００１７】
特に、大型のパネル基板に対してスクリーン印刷を行う場合、スキージング動作によりスクリーン印刷マスクの印刷有効領域の転写位置がずれることを抑制するため、スクリーン印刷マスクの外周部に形成されたアルミニウム製の印刷マスク版枠を、印刷装置の印刷マスク版枠ホルダなどを用いて上下から挟み込むように固定して印刷を行っている。  
【００１８】
また、スキージング動作により印刷マスク版枠が変形してしまうと前記所定の位置関係が維持できなくなり、印刷精度低下の原因となるため、印刷マスク版枠ホルダの厚さを厚くし、剛性を高めることで版枠の変形を抑制している。  
【００１９】
ところで、スキージング動作により、スキージに印圧を加え、スクリーン印刷マスクを変形させ、印刷ステージ上に戴置された被印刷物と接触し、スキージの移動に伴いスキージとスクリーン印刷マスクのステンレス製スクリーンメッシュに摩擦が生じ、ステンレス製スクリーンメッシュを変形させながら印刷することになる。ステンレス製スクリーンメッシュには、所望の位置に乳剤による開口パターンが形成されているため、スキージング動作によりステンレス製スクリーンメッシュとともに前記開口パターン部が位置ずれを生じてしまう。そのため、この変形量を測定し、あらかじめ乳剤による開口パターン部の位置を補正している。  
【００２０】
しかしながら、ステンレス製スクリーンメッシュは、通常平織りと呼ばれる織り方をしており、ステンレス製糸が相互に湾曲してメッシュが形成されている。製織工程のステンレス製糸に加わるテンションの差によりステンレス製糸の湾曲状態に差が生じ、反物方向（縦糸方向）と織幅方向（横糸方向）とでは変形挙動が異なっているのが一般的である。このようなステンレス製メッシュにスキージング方向に対し傾斜（バイアス角と呼ばれる）を設けてスクリーン印刷マスクを形成するため、各々の変形挙動に伴って、ステンレス製スクリーンメッシュが異形変形することになる。前記ステンレス製スクリーンメッシュの異形変形は、製版時のテンションのばらつきに依っても挙動が異なるため、全ての領域において制御することは困難である。
【００２１】
すなわち、このようにステンレス製スクリーンメッシュが異形変形してしまうと、ステンレス製スクリーンメッシュに乳剤による開口パターンが均一に変形することは困難となる。印刷工程を繰り返すことにより、ステンレス製メッシュに乳剤により形成された開口パターンが元の位置に戻らなくなってしまい、被印刷物との位置ずれを生じる原因となる。所望の転写位置からの位置ずれ量が許容範囲を超える量の変形が生じた場合、スクリーン印刷マスクが使用できなくなってしまうため、これがスクリーン印刷マスクの寿命となってしまう。
【００２２】
また、スクリーンメッシュと開口パターンを有する金属箔とがめっき等で接合され、一体となっている場合においても、開口パターンが乳剤（有機物）で形成されている場合ほどではないものの、スキージング動作によりスクリーンメッシュが変形すると金属箔に形成された開口パターンが変形する。スクリーンメッシュの変形が大きい場合には、スクリーンメッシュと開口パターンを有する金属箔との接合部への応力集中による負荷が大きくなり、それらの接合部における亀裂発生の原因となり、接合部のめっきが剥離することが考えられる。このめっき剥離物が被印刷物に転写されると、金属異物混入の原因となる可能性があり、問題になることが懸念される。
【００２３】
一方、メタルマスクの場合は、均質な金属膜あるいは金属板に所望の開口パターンが形成されており、スキージング動作により、スキージに印圧を加えてメタルマスクを変形させ、印刷ステージ上に戴置された被印刷物と接触し、スキージの移動に伴いスキージとメタルマスクに摩擦が生じ、金属膜あるいは金属板を変形させながら印刷することになる。金属膜あるいは金属板には、所望の位置に乳剤による開口パターンが形成されているため、スキージング動作により位置ずれを生じてしまう。そのため、この変形量を測定し、一般的に、開口パターンの位置を補正してメタルマスクを作成している。
【００２４】
金属膜あるいは金属板の場合は、全面が均質な材料で形成されていることから、均一な変形となることが推測され、ステンレス製メッシュに比べ、変形量が極めて少ないことが知られている。そのため、回路基板への半田印刷用印刷マスク等に実用化されている。しかし、印刷マスクと被印刷物との隙間（クリアランスと呼ばれる）を広くして、金属材料の弾性変形の範囲を越えて塑性変形領域まで変形させれば、大きな変形量となり、初期の開口パターンに戻らなくなってしまうことになる。また、金属膜あるいは金属板への開口パターンは、化学エッチング法または電着法で形成されるが、平滑な金属面と開口パターンが混在するため、スキージング動作によりスキージに印圧を加えると、スキージの材質がウレタンやシリコーンを主成分とするゴム材料のため、前記開口パターンの段差によりスキージにダメージが加わり、局部的に磨耗することになる。スキージが局部的に磨耗すると、印刷性に影響を及ぼすだけではなく、磨耗したスキージの破片が被印刷物に転写されると、異物混入の原因となることが懸念される。
【００２５】
また、高精細のパネルになると、プラズマディスプレイのＦＤＰに形成された放電空間がセル毎に仕切られた格子状の隔壁（以下ボックスリブ）が小さくなるため、乳剤による開口パターンが小さくなり、ストライプリブまたはボックスリブにより仕切られたセル内に印刷ペースト（蛍光体ペースト）を充填（すなわちペースト（印刷剤）を被印刷物に転写する）する量が少なくなってしまう。この充填量に差が生じると、発光による輝度に差を生じ、色ムラの原因となってしまうことが課題である。そのため、スクリーンメッシュの紗厚を厚くして、メッシュへのペーストの保持量を多くし、充填量を確保することが考えられる。
【００２６】
スクリーンメッシュの縦糸と横糸にそれぞれ強度の異なるステンレス製の糸を用いることにより、前記横糸が実質的に波打つことなく直線状の状態にて同一平面上に配置され、前記縦糸が大きく波打って曲がった状態で製織され、ステンレス製の糸の線径を変えることなくスクリーンメッシュの厚み（紗厚）を増加させることが考えられた。しかし、縦糸方向のみが湾曲しており、横糸方向が実質的に直線であるため、横糸方向への変形が極端に小さく、縦糸方向にのみ変形が生じることになる。このように変形挙動が異なるため、印刷時のスキージング動作でメッシュが異形変形し、印刷時の位置精度を確保することが出来ない。
【００２７】
また、スクリーンメッシュの縦糸と横糸とを２組用いて編みこむことにより、単位面積あたりの空隙部占有率が大きい上に紗厚が厚いメッシュとすることが出来、多量のインキを容易に透過させることが可能であるが、縦糸と横糸を編みこんだ構造であることから印刷時のスキージング動作でメッシュが変形することを止めることが出来ない。さらに、２組の糸を編みこむことから、メッシュ上部から観察すると、２本の糸が隣接した部分が形成されるため、２倍の径の線材を用いたときのようにメッシュの空隙を低下させる原因ともなる。乳剤による開口パターンを形成すると、線材の径によっては、開口パターンを形成することが出来なくなることも懸念される。
【００２８】
連続印刷をする際、印刷によって消費されたペースト（印刷剤）を印刷マスク上に定期的に供給する必要がある。ペースト（印刷剤）は、スキージング動作等のシェアストレスが加わることで、粘性（レオロジー）が変化する。印刷マスク上に残留する印刷剤と新規に供給されたペースト（印刷剤）とは、粘度（レオロジー）が異なっているため、被印刷物に転写された際、ペースト（印刷剤）の粘度（レオロジー）の差により、転写物に量的なムラを生じる。ＰＤＰの場合には、ストライプリブまたはボックスリブにより仕切られたセル内に印刷ペースト（蛍光体ペースト）を充填（すなわちペースト（印刷剤）を被印刷物に転写する）するが、この充填量に差が生じると、発光による輝度に差を生じ、色ムラの原因となってしまうことが課題である。
【００２９】
そこで、印刷マスク上に残留するペースト（印刷剤）と、新規に供給するペースト（印刷剤）とを混合する必要がある。スキージング工程の前に、印刷マスク上にスクレッパーによりペースト（印刷剤）をコートすることで、印刷マスク上に残留するペースト（印刷剤）と新規に供給するペースト（印刷剤）とを混合することが可能である。
【００３０】
本願発明の目的は、ペーストを多量に保持することが可能な紗厚が厚いメッシュ及びそれを用いた印刷マスクを提供することにある。
【００３１】
また、本願発明の他の目的は、被印刷物に印刷ペースト（蛍光体ペースト）をリブにより仕切られたセル内に位置精度よく、均一に形成（充填）することができる技術を提供することにある。
【００３２】
さらに、本願発明の他の目的は、スクリーン印刷法の印刷精度を向上させることができる技術を提供することにある。
【００３３】
本発明の前記ならびにその他の目的と新規な特徴は、本明細書の記述および添付図面から明らかになるであろう。
【課題を解決するための手段】
【００３４】
本願において開示される発明のうち、代表的なものの概要を簡単に説明すれば、次のとおりである。
【００３５】
すなわち、本発明は縦糸と横糸とからなる平織りのメッシュにおいて、いずれか一方の糸を第１方向の糸とし、他方の糸を第２方向の糸としたとき、前記第１方向の糸が交互に材質が異なる２種類の線材からなり、前記第１方向の糸の一方の糸が実質的に直線状であり、前記第２方向の糸が実質的に直線状であり、前記第１方向の糸の他方の糸がこれらの直線状の糸をつなぎとめている厚塗り印刷用メッシュである。ここで、前記第１方向の糸が交互に材質が異なる２種類の線材からなり、前記第２方向の糸が実質的に同一材質である厚塗り印刷用メッシュである。
【００３６】
また、２種類の材質からなる前記第１方向の糸の一方の材質と前記第２方向の糸の材質とが実質的に同一材質で形成されている。そのメッシュ線材は、Ｎｉを主成分とする金属、Ｗを主成分とする金属、Ｆｅ−Ｎｉ合金、Ｆｅ−Ｎｉ−Ｃｒ合金のいずれかを主成分とした材質からなる。印刷マスクの転写精度を考慮すると、線材の強度は、高いほうが望ましい。線材の引張強度が２０００〜４０００Ｎ／ｍｍ２のものが望ましい。線材の引張強度がこれ以上のものであっても構わない。特に、メッシュにテンションをかけて印刷マスクを作成し、さらにスキージによる印圧でメッシュに力が加わるため、線材の弾性強度が高いほうが望ましい。
【００３７】
また、前記第１方向の糸の他方のメッシュ線材は、ポリエステル、テトロン、ナイロン、ポリイミドのいずれかを含有する材質で形成されている。また、前記第１方向の前記第２方向の糸のピッチと前記第２方向の糸の直径との比が２．２〜６．５となるように形成されている。このような構成で形成された前記厚塗り印刷用メッシュは、２種類の材質からなる前記第１方向の糸の一方の線材と前記第２方向の糸の線材とが金属製の糸で実質的に波打つことなく直線状の状態で配置されており、前記第１方向の糸の他方のメッシュ線材が有機物製の糸で、前記第２方向の糸の線材を編みこんだ構造を形成している。そのため、メッシュの強度を担っている金属製の糸が実質的に直線で製織時の緩みがないため、メッシュにテンションを加えても糸の湾曲がもたらすメッシュ特有の伸びを生じることがない。
【００３８】
開口パターン部を有するパターン形成印刷マスクが所望のテンションメッシュで印刷マスク版枠に固定されている印刷マスクにおいて、前記パターン形成印刷マスクに使用するスクリーンメッシュが前記厚塗り印刷用メッシュからなり、前記パターン形成印刷マスクに使用するスクリーンメッシュの交差する糸により形成された開口サイズ（寸法）が、印刷ペースト（印刷剤）に含有する粒子の平均粒径の２０倍以上で、最大粒径の４倍以上となるように形成されている。
【発明の効果】
【００３９】
本願において開示される発明のうち、代表的なものによって得られる効果を簡単に説明すれば以下のとおりである。
【００４０】
すなわち、本発明によれば、金属製の糸が実質的に直線状の状態で配置され、有機物製の糸で編みこんだ構造であるため、メッシュの紗厚が金属製糸の直径の３倍と有機物製糸の直径の２倍以下とを足し合わせた厚さとなる。そのため、印刷ペーストを保持できる量が多くなり、厚塗りの印刷や高精細・高精度の印刷ペースト（蛍光体ペースト）の充填形成が可能になる。
【発明を実施するための最良の形態】
【００４１】
以下の実施例においては便宜上その必要があるときは、複数のセクションまたは実施例に分割して説明するが、特に明示した場合を除き、それらはお互いに無関係なものではなく、一方は他方の一部または全部の変形例、詳細、補足説明等の関係にある。
【００４２】
また、以下の実施例において、要素の数等（個数、数値、量、範囲等を含む）に言及する場合、特に明示した場合および原理的に明らかに特定の数に限定される場合等を除き、その特定の数に限定されるものではなく、特定の数以上でも以下でも良い。
【００４３】
実施例を説明するための全図において同一機能を有するものは同一の符号を付すようにし、その繰り返しの説明は原則として省略する。以下、本発明の実施例を図面に基づいて詳細に説明する。
【実施例１】
【００４４】
実施例１では本発明に係る厚塗り印刷用メッシュを説明する。
【００４５】
図１は本発明の実施例１で示す厚塗り印刷用メッシュの構造を示す平面図、図２は図１に示すＡ−Ａ’線の断面図、図３は図１に示すＢ−Ｂ’線の断面図、図４は図１に示すＣ−Ｃ’線の断面図、図５は図１に示すＤ−Ｄ’線の断面図である。
【００４６】
図１〜５に示すように、本発明では、縦糸と横糸とからなる平織りのメッシュを用いている。ここでは、縦糸方向の糸を第１方向の糸とし、横糸方向の糸を第２方向の糸とした。前記第１方向（縦糸方向）の糸が交互に材質が異なる２種類の線材（縦糸金属製糸１及び縦糸有機物製糸２）からなり、前記第２方向（横糸方向）の糸が実質的に同一材質（横糸金属製糸３及び横糸金属製糸４）である。
【００４７】
図２は横糸金属製糸３に沿った断面図であり、横糸金属製糸３の上側に縦糸有機物製糸２があり、下側に縦糸金属製糸１が形成されている。図３は横糸金属製糸４に沿った断面図であり、横糸金属製糸４の上側に縦糸金属製糸１があり、下側に縦糸有機物製糸２が形成されている。図４は縦糸金属製糸１に沿った断面図であり、縦糸金属製糸１の上側に横糸金属製糸３があり、下側に横糸金属製糸４が形成されている。図５は縦糸有機物製糸２に沿った断面図であり、横糸金属製糸３と横糸金属製糸４とを縦糸有機物製糸２が湾曲して繋ぎとめている構造に形成されている。このように、縦糸金属製糸１、横糸金属製糸３及び横糸金属製糸４は、実質的に直線状に形成され、縦糸有機物製糸２のみが湾曲してメッシュを形成している。
【００４８】
図１〜５に示すように、メッシュの最上部と最下部には、縦糸有機物製糸２が飛び出た形で形成されている。また、２種類の材質からなる前記第１方向（縦糸方向）の糸の一方の材質（縦糸金属製糸１）と前記第２方向（横糸方向）の糸の材質（横糸金属製糸３及び横糸金属製糸４）とが実質的に同一材質で、オーステナイト系ステンレス鋼線（ＪＩＳ規格ＳＵＳ３０４）を使用した。
【００４９】
オーステナイト系ステンレス鋼線を伸線機にかけて伸線を行い、次いで固溶化熱処理（焼鈍）を施し、再び伸線機にかけ延伸を行う。以上の工程を複数回繰り返して所定の線径のオーステナイト系ステンレス極細線を得た。固溶体化熱処理には、不活性ガスを流した雰囲気下の連続焼鈍炉を用いて、オーステナイト系ステンレス鋼線を１０００〜１１５０℃の温度に加熱した後、水素ガスを含有した窒素ガス雰囲気中で急冷処理した。この工程は、一般的に光輝焼鈍と呼ばれるものであり、ここで、水素ガスを使用する理由は表面の酸化を防止し、水素ガスの高い熱伝導性を利用して急冷するためである。最終工程では、固溶化熱処理（焼鈍）を施さない。最後に得られたオーステナイト系ステンレス鋼線をキンクなどの線くせが発生しない加工を施してオーステナイト系ステンレス極細線を得る。
【００５０】
得られたオーステナイト系ステンレス極細線は、破断強度が２０００〜４０００Ｎ／ｍｍ２で、伸度が１〜５％、線径の平均値が０．００９７〜０．０３５８ｍｍ程度の特性を有する。また、前記第１方向（縦糸方向）の糸の他方のメッシュ線材（縦糸有機物製糸２）は、ポリエステルを含有する材質の糸（ポリエステル製極細線）から選定した。
【００５１】
本発明では、上記で得られたオーステナイト系ステンレス極細線を使用し、表１〜４に示すメッシュを製織し、厚塗り印刷用メッシュを得た。表１〜４中の縦・横糸ピッチは、縦糸方向、横糸方向の糸の中心間距離を示した。縦糸方向、横糸方向とも同じピッチとなるように製織条件を設定した。また、表中の金属糸線径はオーステナイト系ステンレス極細線の直径を、有機糸線径はポリエステル製極細線の直径をダイヤルゲージで測定した平均値のデータを示した。オーステナイト系ステンレス極細線とポリエステル製極細線とは、ほぼ同等の線径となるように選定した。
【００５２】
メッシュ開口率は、メッシュを形成する縦糸と横糸により遮蔽される面積を算出し、単位面積あたりの開口率を計算により求めた値を示している。メッシュ紗厚は、製織したメッシュの厚みをダイヤルゲージで測定した平均値のデータを示した。縦糸方向ピッチ／径比は、横糸が縦糸方向に並んだピッチ間と横糸の線径との比を計算で求めたものである。縦糸方向弾性強度は、製織したメッシュの縦糸方向を長手にして幅５０ｍｍ、長さ３００ｍｍに切断し、長手方向を治具にチャックし、有効長さ２００ｍｍになるようにセットして、島津製作所製オートグラフで強伸度を測定した結果である。弾性強度は、強伸度カーブにおいて、伸度０．２％に相当する強度データの平均値を示した。横糸方向弾性強度は、製織したメッシュの横糸方向を長手にして、同様に測定した結果である。
【００５３】
比較例に示した通常の平織りメッシュについては、縦糸と横糸の両方が湾曲しているため、緩みが生じている可能性がある。そこで、荷重を１００Ｎ／５０ｍｍ加えてメッシュの緩みを取り除いた後、荷重を除去し、再度荷重を加えて強伸度データを取得した。
【００５４】
印刷精度に影響を及ぼすのは、破壊強度ではなく、強伸度の弾性率である。そこで、本発明では、材料強度評価として使用されている伸度が０．２％の強度データを採用した。  メッシュ製織評価は、安定した製織に支障が無く良好なものを○とし、安定した製織が困難であったものを×とした。
【００５５】
ここで、安定した製織の要因として、縦糸方向の糸ピッチと線径の比があげられる。縦糸方向の横糸のピッチは、横糸（金属製糸、オーステナイト系ステンレス製極細線）の線径と縦糸、横糸を繋ぎ止めてメッシュを形成している有機物製糸（ポリエステル製極細線）の曲率に影響を及ぼしている。縦糸方向の横糸ピッチと横糸の線径の比が６．５より大きくなると、有機物製糸（ポリエステル製極細線）の曲率が小さくなり、横糸を拘束する力が弱くなることから横糸のピッチずれを生じやすくなり、メッシュ形状を保持することが困難になる。一方、縦糸方向の横糸ピッチと横糸の線径の比が２．２より小さくなると、有機物製糸（ポリエステル製極細線）の曲率が大きくなり、横糸を打ち込むことが困難となり、有機物製糸（ポリエステル製極細線）の反発で横糸のピッチが大きくなり、ピッチずれを生じることが判った。このように、メッシュ製織によってピッチズレを生じる可能性があるものについては、安定した製織が困難であると判断した。
【００５６】
また、表１〜４に示すように、縦糸方向、横糸方向の糸ピッチが同じになるように条件を設定して、メッシュを製織した。また、金属製糸と有機物製糸の線径を変えることで、メッシュの開口率及びメッシュの紗厚を変えることが可能であった。本実施例では、金属製糸（オーステナイト系ステンレス製極細線）に同じ材質のものを使用したため、縦糸方向と横糸方向の弾性強度は、主に金属製糸の線径、単位長さあたりの本数で変化した。使用した金属製糸（オーステナイト系ステンレス製極細線）の材質や熱処理条件を変えることで、弾性強度を変えることか可能である。熱処理条件により、オーステナイト系ステンレス極細線の破断強度が２０００〜４０００Ｎ／ｍｍ２と変化し、伸度が１〜５％程度の特性を有するものであった。本実施例では、この中から破断強度が約３３００Ｎ／ｍｍ２のオーステナイト系ステンレス極細線を使用した。
【００５７】
比較例に示した通常の平織りメッシュについては、縦糸と横糸の両方が湾曲しているため、緩みが生じている可能性がある。そこで、荷重を１００Ｎ／５０ｍｍ加えてメッシュの緩みを取り除いた後、荷重を除去し、再度荷重を加えて強伸度データを取得した。
【００５８】
【表１】
2010036523.tif 000003
【００５９】
【表２】
2010036523.tif 000004
【００６０】
【表３】
2010036523.tif 000005
【００６１】
【表４】
2010036523.tif 000006
比較例のメッシュは、表４の比較１〜８に示した。表４の比較１〜４は、メッシュ開口率を６０％前後となるように調節してメッシュを製織した。また、表４の比較５〜８は、メッシュ開口率を４０％前後となるように調節してメッシュを製織した。比較例のメッシュは、通常の平織りで製織したもので、縦糸、横糸とも金属製糸を使用し、どちら糸もほぼ同じ曲率で変形している。表４に示した比較１〜４のメッシュに使用した金属製糸（オーステナイト系ステンレス製極細線）の材質は、本実施例に使用したものと同一のものを使用した。
【００６２】
表４に示したメッシュＮｏ．比較１は、本実施例では表１に示すメッシュＮｏ．２３とほぼ同等である。メッシュの紗厚は、メッシュＮｏ．比較１が０．０５３８ｍｍであるのに対し、メッシュＮｏ．２３は０．１１２１ｍｍと２倍以上の厚みを有している。本来、同じ曲率であれば、紗厚は線径の２倍になるはずであるが、実際にメッシュを製織すると縦糸方向と横糸方向のテンションに差が生じるため、線径の２倍より少し紗厚が厚くなった。紗厚が厚いことで、メッシュに保持できる印刷ペーストの量が多くなるため、厚塗り印刷には適している。また、縦糸方向の弾性強度は、メッシュＮｏ．比較１が３６５．５Ｎ／５０ｍｍであるのに対し、メッシュＮｏ．２３は３７２．２Ｎ／５０ｍｍと強い結果となった。
【００６３】
縦糸方向は、メッシュＮｏ．比較１が金属糸のみであるのに対し、メッシュＮｏ．２３は金属製糸と有機物製糸が交互に形成されている。主に弾性強度を決めているのは金属製糸の本数であると考えると、メッシュＮｏ．２３の縦糸方向の金属製糸の本数は、メッシュＮｏ．比較１の半分しかなく、強度が半減することが推察されるが、弾性強度のデータは逆転している。これは、硬質ステンレス線、アモルファス線、パーライト線等の硬質金属製糸は、屈曲を与えることにより強度が低下する特性を持っているためである。本実施例のように、金属製糸を本質的に直線の状態でメッシュを形成することにより、金属製糸が本来持っている弾性強度を利用することが出来ることを証明する結果となった。さらに、横糸方向の弾性強度は、メッシュＮｏ．比較１が４０６．１Ｎ／５０ｍｍであるのに対し、メッシュＮｏ．２３は６７６．８Ｎ／５０ｍｍと非常に強い結果となった。
【００６４】
表４に示したメッシュＮｏ．比較２は、本実施例では表１に示すメッシュＮｏ．３０とほぼ同等である。メッシュの紗厚は、メッシュＮｏ．比較２が０．０４９９ｍｍであるのに対し、メッシュＮｏ．３０は０．１０３１ｍｍと２倍以上の厚みを有している。紗厚が厚いことで、メッシュに保持できる印刷ペーストの量が多くなるため、厚塗り印刷には適している。また、縦糸方向の弾性強度は、メッシュＮｏ．比較２が３４１．９Ｎ／５０ｍｍであるのに対し、メッシュＮｏ．３０は３４２．２Ｎ／５０ｍｍと強い結果となった。横糸方向の弾性強度は、メッシュＮｏ．比較２が３７９．９Ｎ／５０ｍｍであるのに対し、メッシュＮｏ．３０は６２２．２Ｎ／５０ｍｍと非常に強い結果となった。理由は前項で説明したことと同様である。
【００６５】
表４に示したメッシュＮｏ．比較３及び４は、本実施例では表１に示すメッシュＮｏ．３６及び表２に示すメッシュＮｏ．４６とほぼ同等である。これらに対しても、同様の結果となった。
【００６６】
また、表４に示した比較５〜８のメッシュに使用した金属製糸（オーステナイト系ステンレス製極細線）の材質は、本実施例に使用した材質の弾性強度に比べて６０％程度のものを使用した。本実施例に使用した金属製糸（オーステナイト系ステンレス製極細線）では、線材の剛性が高く、表４に示した比較５〜８のメッシュの縦糸方向と横糸方向のピッチになるような曲率でメッシュを製織することが出来なかった。表４に示した比較５〜８のメッシュには、破断強度が約２０００Ｎ／ｍｍ２のオーステナイト系ステンレス極細線を使用した。
【００６７】
表４に示したメッシュＮｏ．比較５は、本実施例では表２に示すメッシュＮｏ．６６とほぼ同等である。メッシュの紗厚は、メッシュＮｏ．比較５が０．０４９５ｍｍであるのに対し、メッシュＮｏ．６６は０．１０４９ｍｍと２倍以上の厚みを有している。紗厚が厚いことで、メッシュに保持できる印刷ペーストの量が多くなるため、厚塗り印刷には適している。また、縦糸方向の弾性強度は、メッシュＮｏ．比較５が２６８．８Ｎ／５０ｍｍであるのに対し、メッシュＮｏ．６６は５６６．８Ｎ／５０ｍｍと２倍以上強い結果となった。また、横糸方向の弾性強度は、メッシュＮｏ．比較５が２９８．７Ｎ／５０ｍｍであるのに対し、メッシュＮｏ．２３は１０３０．６Ｎ／５０ｍｍと３倍以上の非常に強い結果となった。これは、使用した金属糸の材質が異なり、弾性強度が低いことと、屈曲を与えることにより強度が低下する特性によるものと思われる。
【００６８】
表４に示したメッシュＮｏ．比較６は、本実施例では表３に示すメッシュＮｏ．８８とほぼ同等である。メッシュの紗厚は、メッシュＮｏ．比較６が０．０３９７ｍｍであるのに対し、メッシュＮｏ．８８は０．０８２５ｍｍと２倍以上の厚みを有している。紗厚が厚いことで、メッシュに保持できる印刷ペーストの量が多くなるため、厚塗り印刷には適している。また、縦糸方向の弾性強度は、メッシュＮｏ．比較６が２１６．９Ｎ／５０ｍｍであるのに対し、メッシュＮｏ．８８は４４１．９Ｎ／５０ｍｍと強い結果となった。横糸方向の弾性強度は、メッシュＮｏ．比較６が２４１．０Ｎ／５０ｍｍであるのに対し、メッシュＮｏ．８８は８０３．４Ｎ／５０ｍｍと非常に強い結果となった。理由は前項で説明したことと同様である。
【００６９】
表４に示したメッシュＮｏ．比較７及び８は、本実施例では表３に示すメッシュＮｏ．１０５及び表４に示すメッシュＮｏ．１２８とほぼ同等である。これらに対しても、同様の結果となった。
【００７０】
このように、実施例１で製織したメッシュは、金属製の糸が実質的に直線状の状態で配置され、有機物製の糸で編みこんだ構造であるため、メッシュの紗厚が金属製糸の直径の３倍と有機物製糸の直径の２倍以下とを足し合わせた厚さとなる。そのため、印刷ペーストを保持できる量が多くなり、厚塗りの印刷や高精細・高精度の印刷ペースト（蛍光体ペースト）の充填形成及び高アスペクトの電極配線パターン印刷形成が可能になる。
【実施例２】
【００７１】
実施例２では、実施例１で示した厚塗り印刷用メッシュの縦糸方向のピッチ、横糸方向のピッチ、縦糸金属製糸の線径、縦糸有機物製糸の線径及び横糸金属製糸の線径を変えて製織した厚塗り印刷用メッシュを説明する。
【００７２】
実施例２では、上記実施例１で得られたオーステナイト系ステンレス極細線を使用し、表５には、メッシュの開口率が６０％になるように調整して製織したメッシュを示した。また、表６には、メッシュの開口率が４０％になるように調整して製織したメッシュを示した。それ以外は、上記実施例１と同様の方法で評価した。
【００７３】
表５に示したメッシュＮｏ．１３７〜１５６は、金属製糸の本数が縦糸方向と横糸方向で異なることから、横糸金属製糸の線径より縦糸金属製糸の線径を大きくしてメッシュを製織した。縦糸有機物製糸の線径は、縦糸金属製糸の線径とほぼ同じものを使用した。
【００７４】
また、表５に示したメッシュＮｏ．１５７〜１７６もメッシュＮｏ．１３７〜１５６と同様に、横糸金属製糸の線径より縦糸金属製糸の線径を大きくしてメッシュを製織した。但し、縦糸有機物製糸の線径は、横糸金属製糸の線径とほぼ同じものを使用した。
【００７５】
実施例１では、縦糸方向と横糸方向のピッチを同じにしていたため、メッシュ開口部の形状が正方形に近い形だったのに比べ、実施例２で製織したメッシュは縦糸方向と横糸方向のピッチが異なることから、メッシュ開口部の形状が長方形に近い形になっている。実施例１では、縦糸方向ピッチと横糸方向ピッチが同じだったため、使用する糸の線径によりメッシュの開口率が変化したが、実施例２では、縦糸金属製糸の線径、縦糸有機物製糸の線径、横糸金属製糸の線径が異なっても、メッシュ開口率が６０％に調整することが可能であった。
【００７６】
表６に示したメッシュＮｏ．１７７〜１９６は、金属製糸の本数が縦糸方向と横糸方向で異なることから、横糸金属製糸の線径より縦糸金属製糸の線径が大きくしてメッシュを製織した。縦糸有機物製糸の線径は、縦糸金属製糸の線径とほぼ同じものを使用した。
【００７７】
また、表５に示したメッシュＮｏ．１９７〜２１６もメッシュＮｏ．１７７〜１９６と同様に、横糸金属製糸の線径より縦糸金属製糸の線径を大きくしてメッシュを製織した。但し、縦糸有機物製糸の線径は、横糸金属製糸の線径とほぼ同じものを使用した。
【００７８】
実施例１では、縦糸方向と横糸方向のピッチを同じにしていたため、メッシュ開口部の形状が正方形に近い形だったのに比べ、実施例２で製織したメッシュは縦糸方向と横糸方向のピッチが異なることから、メッシュ開口部の形状が長方形に近い形になっている。実施例１では、縦糸方向ピッチと横糸方向ピッチが同じだったため、使用する糸の線径によりメッシュの開口率が変化したが、実施例２では、縦糸金属製糸の線径、縦糸有機物製糸の線径、横糸金属製糸の線径が異なっても、メッシュ開口率が４０％に調整することが可能であった。
【００７９】
表５に示した実施例２で製織したメッシュは、縦糸方向の糸ピッチと横糸の線径との比が４．４３程度で、ピッチずれ等問題が無く、安定してメッシュを製織することが出来た。表６に示した実施例２で製織したメッシュは、縦糸方向の糸ピッチと横糸の線径との比が２．７２程度で、安定してメッシュを製織することが出来た。
【００８０】
【表５】
2010036523.tif 000007
【００８１】
【表６】
2010036523.tif 000008
このように、実施例２で製織したメッシュは、金属製の糸が実質的に直線状の状態で配置され、有機物製の糸で編みこんだ構造であるため、メッシュの紗厚が金属製糸の直径の３倍と有機物製糸の直径の２倍以下とを足し合わせた厚さとなる。そのため、印刷ペーストを保持できる量が多くなり、厚塗りのベタ印刷や高精細・高精度の印刷ペースト（蛍光体ペースト）の充填形成及び高アスペクトの電極配線パターン印刷形成が可能になる。
【実施例３】
【００８２】
実施例３では本発明に係る実施例１及び２で作成した厚塗り印刷用メッシュを用いたスクリーン印刷技術について、ＰＤＰのパネル基板表面に形成された隔壁（放電空間をセル毎に仕切るための隔壁）で仕切られたセル内に印刷ペースト（蛍光体ペースト）を充填するＰＤＰへのパターン形成工程を例として説明する。
【００８３】
図６は本発明の実施例３で示す印刷マスクの構造を示す平面図、図７は図６に示すＥ−Ｅ’線の断面図、図８は図６に示す印刷マスクを裏面からみた状態を示す平面図、図９は図６に示す印刷マスク中央部の一部を拡大した要部平面図、図１０は図９に示すＦ−Ｆ’線の断面図である。図１１はスクリーン印刷装置の印刷マスク版枠ホルダに印刷マスクを固定した状態を示す平面図、図１２は図１１に示すＧ−Ｇ’線の断面図である。
【００８４】
図６〜１０において、印刷マスク５は、スクリーンメッシュ６を有し、印刷時にスクリーンメッシュ６から印刷ペースト（蛍光体ペースト）を通過させる複数の開口パターン部１２を備えるパターン形成乳剤７を有している。
【００８５】
図６〜８に示すように、印刷マスク５はスクリーンメッシュ６に所望のパターンで開口部１２が形成された乳剤７と、スクリーンメッシュ６の平面上の周囲を取り囲むように形成され外周方向に緊張させるテンションメッシュ９と、スクリーンメッシュ６とテンションメッシュ９とを接着剤などにより固着する接着部１１を有している。また、印刷マスク５は四辺を有する印刷マスク版枠１０を備えている。印刷マスク版枠１０は、図７に示すように、テンションメッシュ９の主面９ａと、印刷マスク版枠１０の下面１０ｂとを対向させた状態で、テンションメッシュ９の外周を接着剤などにより固着して、スクリーンメッシュ６に所定のテンションを有する状態に保持するため、テンションメッシュ９を緊張された状態で固定している。
【００８６】
図９および図１０に示すように、スクリーンメッシュ６は傾斜（バイアス角と呼ばれる）を設けて、被印刷物１３（図１２）のリブ開口に対応した位置に、所望の印刷ペースト量を充填するのに必要な開口を設けた開口パターン部１２を有するパターン形成乳剤７を形成する。
【００８７】
実施例３では、スクリーンメッシュ６として、実施例１及び２で作成したメッシュの中で、メッシュ開口率が６０％程度で、安定してメッシュを製織することが出来た平織りの厚塗り印刷用メッシュを使用した。上記実施例１で作成した良好な厚塗り印刷用メッシュの中で、縦糸方向或いは横糸方向のどちらかの弾性強度が、１５０Ｎ/５０ｍｍより小さいものは、印刷マスク５を作成する紗張り段階のテンションを加えた時にメッシュに歪が発生し、破断するものが発生した。紗張り時のテンションは、高い（緊張状態が強い）ほど印刷時の版離れ性に優れており、良好な印刷が可能になる。そこで、本発明の実施例３では、高いテンションにも耐えられるように縦糸方向、横糸方向のどちらも弾性強度が２００Ｎ／５０ｍｍ以上のものを使用した。
【００８８】
これらのスクリーンメッシュ６の最上部と最下部には、有機物製糸（縦糸）によって凹凸が形成され、この凹凸により、印刷ペースト（蛍光体ペースト）がローリングし、良好な印刷状態が得られる。また、スクレッパーによる印刷ペースト（蛍光体ペースト）のコート時には、糸（縦糸、横糸）によって形成された微細な開口部に印刷ペースト（蛍光体ペースト）が保持され、自重で通過することを防ぐことができる。
【００８９】
印刷マスク５はスクリーン印刷装置の印刷マスク版枠ホルダ１４に戴置され、印刷マスク版枠１０の四辺のうち、互いに対向する二辺がクランプ１５により印刷マスク版枠ホルダ１４に固定されている。
【００９０】
また、印刷マスク５の下面側（乳剤面側）には、印刷ステージ１６が配置され、印刷ステージ１６上には被印刷物１３が戴置されている。被印刷物１３の上側の主面１３ａには、放電空間がセル毎に仕切られた格子状の隔壁（以下ボックスリブ）が形成されている。
【００９１】
さらに、印刷マスク５のスクリーンメッシュ６の上面側には、例えばヘラ状のゴムであるスキージ１７が配置され、印刷実行時にはスキージ１７がスクリーンメッシュ６側から被印刷物１３の方向に垂直に押圧しながら、スクリーンメッシュ６に沿った図１１の矢印（印刷方向）１８で示す方向に擦動し、印刷剤である印刷ペースト（蛍光体ペースト）をスクリーンメッシュ６に形成された乳剤７による開口パターン部１２を通過させて押し出し、ボックスリブで仕切られたセル内に所望の量の印刷ペースト（蛍光体ペースト）を充填する。
【００９２】
印刷ペースト（蛍光体ペースト）に含有する蛍光体粒子の平均粒径は、パネルの発光特性等により変更することがあるが、０．０００５ｍｍ〜０．００５ｍｍ程度であり、実施例３では、一例として蛍光体粒子の平均粒径が０．００２ｍｍ、最大粒径が０．０１０ｍｍのものを用い、印刷ペースト（蛍光体ペースト）のコート時の透過性及び保持性について検討した。また、実施例で使用したスクリーンメッシュ６は、上記実施例１及び２で作成した厚塗り印刷用メッシュで、紗厚が厚く、印刷ペースト（蛍光体ペースト）の保持性に優れている。スクリーンメッシュ６中に印刷ペースト（蛍光体ペースト）を保持可能な量は、（スクリーンメッシュ６の開口率（％）×スクリーンメッシュ６の紗厚（ｍｍ）＋乳剤７のスクリーンメッシュ６からの厚み（ｍｍ））×乳剤７の開口パターン部１２の面積（ｍｍ２）で算出した。実施例３では、乳剤７のスクリーンメッシュ６からの厚みを０．０２ｍｍとして、印刷マスク５を作成した。
【００９３】
蛍光体粒子の平均粒径および最大粒子径とスクリーンメッシュ６の開口とが及ぼす印刷ペースト（蛍光体ペースト）の透過性及び印刷ペースト（蛍光体ペースト）の保持性への影響について、検討結果の一例を表７に示す。また、表７には、スクリーンメッシュ６中に印刷ペースト（蛍光体ペースト）を保持可能な量を算出し、その保持量とボックスリブへの充填性への影響について、検討結果の一例を示す。
【００９４】
表７には、比較例として市販の平織りメッシュによる検討結果を示した。比較例に使用したスクリーンメッシュ６は、メッシュＮｏ．欄に＃が付いた数字で示した。＃付きの数字は、１インチ（２５．４ｍｍ）当りの糸数の本数を示したものである。これらの市販の平織りメッシュは、縦糸方向、横糸方向とも同じ糸ピッチで製織されたものである。
【００９５】
本発明の実施例３では、上記実施例１及び２で作成した厚塗り印刷用メッシュを使用したため、縦糸方向、横糸方向の糸ピッチが異なるものが含まれている。そこで、表７には、印刷ペースト（蛍光体ペースト）に含まれる蛍光体粒子の透過性を評価するため、メッシュ開口寸法が小さいほうを記載した。
【００９６】
実施例３で使用したスクリーンメッシュ６に形成された乳剤７による開口パターン部１２の寸法は、０．１０ｍｍ×０．５０ｍｍとした。被印刷物１３に形成したボックスリブのセル開口は、０．２０ｍｍ×０．６５ｍｍのものを使用した。さらに、スクリーンメッシュ６に形成された乳剤７による開口パターン部１２の寸法が、０．０５ｍｍ×０．３０ｍｍで、被印刷物１３に形成したボックスリブのセル開口が、０．１２ｍｍ×０．４２ｍｍのものを検討した。表７に示したパターン検討Ｎｏ．の表示は、Ａをスクリーンメッシュ６に形成された乳剤７による開口パターン部１２の寸法が０．１０ｍｍ×０．５０ｍｍのもの、Ｂをスクリーンメッシュ６に形成された乳剤７による開口パターン部１２の寸法が、０．０５ｍｍ×０．３０ｍｍのものを示している。
【００９７】
【表７】
2010036523.tif 000009
被印刷物１３に形成したボックスリブの形状は、リブ上部が細く、リブ下部は比較的広くなっている。印刷ペースト（蛍光体ペースト）の充填量を比較するため、本実施例で使用した被印刷物１３に形成したボックスリブの容積を求めた。被印刷物１３に形成したボックスリブのセル開口が０．２０ｍｍ×０．６５ｍｍのボックスリブは、リブの高さが０．１４ｍｍで、その容積は約０．０１５５ｍｍ３であった。また、被印刷物１３に形成したボックスリブのセル開口が０．１２ｍｍ×０．４２ｍｍのボックスリブは、リブの高さが０．１２ｍｍで、その容積は約０．００４５ｍｍ３であった。
【００９８】
一般的に、被印刷物１３に形成したボックスリブのセル開口とスクリーンメッシュ６に形成された乳剤７による開口パターン部１２の寸法とを同じにすることが考えられるが、被印刷物１３に形成したボックスリブの製造時の寸法ばらつき、印刷時のスキージ１７によるスクリーンメッシュ６の変形、スキージ１７とスクリーンメッシュ６との摩擦等の影響を受けて、スクリーンメッシュ６に形成された乳剤７による開口パターン部１２が位置ずれを生じる可能性がある。そこで、被印刷物１３に形成したボックスリブのセル開口に対し、スクリーンメッシュ６に形成された乳剤７による開口パターン部１２の寸法を小さく設定し、それぞれの位置ずれを許容できるように設定した。また、使用した印刷ペースト（蛍光体ペースト）の粘度は、７０Ｐａ・ｓ（回転粘度計で１ｒｐｍ時の粘度）であった。
【００９９】
表７の印刷マスクＮｏ．２１７は、メッシュＮｏ．１４（表１）で、縦糸方向及び横糸方向のピッチが０．１４１１ｍｍで、１インチ当り１８０本の糸（直径０．０３１８ｍｍ）からなる平織りの厚塗り印刷用メッシュで、縦糸と横糸からなるメッシュ開口寸法は、約０．１０９３ｍｍであり、印刷ペースト（蛍光体ペースト）に含有する蛍光体粒子の平均粒径（０．００２ｍｍ）の約５４．６倍に相当する。
【０１００】
また、印刷ペースト（蛍光体ペースト）に含有する蛍光体粒子の最大粒径（０．０１ｍｍ）の１０．９倍に相当する。スクリーンメッシュ６に形成された乳剤７による開口パターン部１２の寸法の短辺の長さ（０．１ｍｍ）は、スクリーンメッシュ６に使用した糸の直径（０．０３１８ｍｍ）の約３．１４倍に相当する。また、被印刷物１３に形成したボックスリブの容積（約０．０１５５ｍｍ３）は、印刷ペースト（蛍光体ペースト）の保持量（約０．００５２９ｍｍ３）の約２．９２倍に相当する。この場合には、印刷ペースト（蛍光体ペースト）のコート時に、スクリーンメッシュ６で印刷ペースト（蛍光体ペースト）が保持され、スクリーンメッシュ６の開口内に十分透過していた。その結果、印刷時に、印刷ペースト（蛍光体ペースト）をボックスリブ内に均一に充填することが出来た。
【０１０１】
表７の印刷マスクＮｏ．２１８は、上記の印刷マスクＮｏ．２１７と同じメッシュＮｏ．１４（表１）を使用した。スクリーンメッシュ６に形成された乳剤７による開口パターン部１２の寸法の短辺の長さ（０．０５ｍｍ）は、スクリーンメッシュ６に使用した糸の直径（０．０３１８ｍｍ）の約１．５７倍に相当する。また、被印刷物１３に形成したボックスリブの容積（約０．００４５ｍｍ３）は、印刷ペースト（蛍光体ペースト）の保持量（約０．００１５９ｍｍ３）の約２．８６倍に相当する。この場合には、印刷ペースト（蛍光体ペースト）のコート時に、スクリーンメッシュ６で印刷ペースト（蛍光体ペースト）が保持され、スクリーンメッシュ６の開口内に十分透過していた。その結果、印刷時に、印刷ペースト（蛍光体ペースト）をボックスリブ内に均一に充填することが出来た。
【０１０２】
表７の印刷マスクＮｏ．２１９は、メッシュＮｏ．１３８（表５）で、縦糸方向のピッチが０．１４１７ｍｍで、横糸方向のピッチが０．１０１６ｍｍで、縦糸方向の１インチ当り１８０本の糸（直径０．０３２４ｍｍ）からなり、横糸方向の１インチ当り２５０本の糸（直径０．０２２９ｍｍ）からなる平織りの厚塗り印刷用メッシュで、縦糸と横糸からなるメッシュ開口寸法の小さいほうは、約０．０７８７ｍｍであり、印刷ペースト（蛍光体ペースト）に含有する蛍光体粒子の平均粒径（０．００２ｍｍ）の約３９．３倍に相当する。
【０１０３】
また、印刷ペースト（蛍光体ペースト）に含有する蛍光体粒子の最大粒径（０．０１ｍｍ）の７．８９倍に相当する。スクリーンメッシュ６に形成された乳剤７による開口パターン部１２の寸法の短辺の長さ（０．１ｍｍ）は、スクリーンメッシュ６に使用した糸の直径（０．０３２４ｍｍ）の約３．０９倍に相当する。また、被印刷物１３に形成したボックスリブの容積（約０．０１５５ｍｍ３）は、印刷ペースト（蛍光体ペースト）の保持量（約０．００４７６ｍｍ３）の約３．２５倍に相当する。この場合には、印刷ペースト（蛍光体ペースト）のコート時に、スクリーンメッシュ６で印刷ペースト（蛍光体ペースト）が保持され、スクリーンメッシュ６の開口内に十分透過していた。その結果、印刷時に、印刷ペースト（蛍光体ペースト）をボックスリブ内に均一に充填することが出来た。
【０１０４】
表７の印刷マスクＮｏ．２２０は、上記の印刷マスクＮｏ．２１９と同じメッシュＮｏ．１３８（表５）を使用した。スクリーンメッシュ６に形成された乳剤７による開口パターン部１２の寸法の短辺の長さ（０．０５ｍｍ）は、スクリーンメッシュ６に使用した糸の直径（０．０３２４ｍｍ）の約１．５４倍に相当する。また、被印刷物１３に形成したボックスリブの容積（約０．００４５ｍｍ３）は、印刷ペースト（蛍光体ペースト）の保持量（約０．００１４３ｍｍ３）の約３．１８倍に相当する。この場合には、印刷ペースト（蛍光体ペースト）のコート時に、スクリーンメッシュ６で印刷ペースト（蛍光体ペースト）が保持され、スクリーンメッシュ６の開口内に十分透過していた。その結果、印刷時に、印刷ペースト（蛍光体ペースト）をボックスリブ内に均一に充填することが出来た。
【０１０５】
表７の印刷マスクＮｏ．２１７及び２１９のスクリーンメッシュ６に比較的近い比較例として、表７の印刷マスクＮｏ．比較９を示した。印刷マスクＮｏ．比較９は、縦糸方向及び横糸方向のピッチが０．１４１１ｍｍで、１インチ当り１８０本の糸（直径０．０３００ｍｍ）からなる平織りの市販メッシュで、縦糸と横糸からなるメッシュ開口寸法は、約０．１１１１ｍｍであり、印刷ペースト（蛍光体ペースト）に含有する蛍光体粒子の平均粒径（０．００２ｍｍ）の約５５．５倍に相当する。また、印刷ペースト（蛍光体ペースト）に含有する蛍光体粒子の最大粒径（０．０１ｍｍ）の１１．１倍に相当する。スクリーンメッシュ６に形成された乳剤７による開口パターン部１２の寸法の短辺の長さ（０．１ｍｍ）は、スクリーンメッシュ６に使用した糸の直径（０．０３００ｍｍ）の約３．３３倍に相当する。
【０１０６】
また、被印刷物１３に形成したボックスリブの容積（約０．０１５５ｍｍ３）は、印刷ペースト（蛍光体ペースト）の保持量（約０．００２９５ｍｍ３）の約５．２４倍に相当する。この場合には、印刷ペースト（蛍光体ペースト）のコート時に、スクリーンメッシュ６で印刷ペースト（蛍光体ペースト）が保持することが出来ず、その開口が大きいため、スクリーンメッシュ２の開口内に透過し、印刷ペースト（蛍光体ペースト）を保持することが出来なかった。その結果、印刷前に、印刷ペースト（蛍光体ペースト）が被印刷物上に一部落下したため、所望のボックスリブ以外の箇所に印刷ペースト（蛍光体ペースト）が付着し、混色の原因となった。また、印刷ペースト（蛍光体ペースト）の保持量が不十分だったため、印刷時に印刷ペースト（蛍光体ペースト）をボックスリブ内に充填した際、わずかに充填が少ないセルがみられ、均一に充填することが出来なかった。
【０１０７】
表７の印刷マスクＮｏ．２１８及び２２０のスクリーンメッシュ６に比較的近い比較例として、表７の印刷マスクＮｏ．比較１０を示した。印刷マスクＮｏ．比較１０は、上記印刷マスクＮｏ．比較９と同じ市販メッシュを使用した。スクリーンメッシュ６に形成された乳剤７による開口パターン部１２の寸法の短辺の長さ（０．０５ｍｍ）は、スクリーンメッシュ６に使用した糸の直径（０．０３００ｍｍ）の約１．６７倍に相当する。また、被印刷物１３に形成したボックスリブの容積（約０．００４５ｍｍ３）は、印刷ペースト（蛍光体ペースト）の保持量（約０．０００８９ｍｍ３）の約５．１２倍に相当する。この場合には、印刷ペースト（蛍光体ペースト）のコート時に、スクリーンメッシュ６で印刷ペースト（蛍光体ペースト）が保持され、スクリーンメッシュ６の開口内に十分透過していた。しかし、印刷ペースト（蛍光体ペースト）の保持量が不十分だったため、印刷時に印刷ペースト（蛍光体ペースト）をボックスリブ内に充填した際、わずかに充填が少ないセルがみられ、均一に充填することが出来なかった。
【０１０８】
表７の印刷マスクＮｏ．２２１は、メッシュＮｏ．１７（表１）で、縦糸方向及び横糸方向のピッチが０．１２７３ｍｍで、１インチ当り２００本の糸（直径０．０３１１ｍｍ）からなる平織りの厚塗り印刷用メッシュで、縦糸と横糸からなるメッシュ開口寸法は、約０．０９６２ｍｍであり、印刷ペースト（蛍光体ペースト）に含有する蛍光体粒子の平均粒径（０．００２ｍｍ）の約４８．１倍に相当する。また、印刷ペースト（蛍光体ペースト）に含有する蛍光体粒子の最大粒径（０．０１ｍｍ）の９．６２倍に相当する。
【０１０９】
スクリーンメッシュ６に形成された乳剤７による開口パターン部１２の寸法の短辺の長さ（０．１ｍｍ）は、スクリーンメッシュ６に使用した糸の直径（０．０３１１ｍｍ）の約３．２２倍に相当する。また、被印刷物１３に形成したボックスリブの容積（約０．０１５５ｍｍ３）は、印刷ペースト（蛍光体ペースト）の保持量（約０．００４８７ｍｍ３）の約３．１８倍に相当する。この場合には、印刷ペースト（蛍光体ペースト）のコート時に、スクリーンメッシュ６で印刷ペースト（蛍光体ペースト）が保持され、スクリーンメッシュ６の開口内に十分透過していた。その結果、印刷時に、印刷ペースト（蛍光体ペースト）をボックスリブ内に均一に充填することが出来た。
【０１１０】
表７の印刷マスクＮｏ．２２２は、上記の印刷マスクＮｏ．２１７と同じメッシュＮｏ．１７（表１）を使用した。スクリーンメッシュ６に形成された乳剤７による開口パターン部１２の寸法の短辺の長さ（０．０５ｍｍ）は、スクリーンメッシュ６に使用した糸の直径（０．０３１１ｍｍ）の約１．６１倍に相当する。また、被印刷物１３に形成したボックスリブの容積（約０．００４５ｍｍ３）は、印刷ペースト（蛍光体ペースト）の保持量（約０．００１４６ｍｍ３）の約３．１０倍に相当する。この場合には、印刷ペースト（蛍光体ペースト）のコート時に、スクリーンメッシュ６で印刷ペースト（蛍光体ペースト）が保持され、スクリーンメッシュ６の開口内に十分透過していた。その結果、印刷時に、印刷ペースト（蛍光体ペースト）をボックスリブ内に均一に充填することが出来た。
【０１１１】
表７の印刷マスクＮｏ．２２３は、メッシュＮｏ．１３９（表５）で、縦糸方向のピッチが０．１２５８ｍｍで、横糸方向のピッチが０．０８７８ｍｍで、縦糸方向の１インチ当り約２００本の糸（直径０．０２８０ｍｍ）からなり、横糸方向の１インチ当り約２９０本の糸（直径０．０１９８ｍｍ）からなる平織りの厚塗り印刷用メッシュで、縦糸と横糸からなるメッシュ開口寸法の小さいほうは、約０．０５９８ｍｍであり、印刷ペースト（蛍光体ペースト）に含有する蛍光体粒子の平均粒径（０．００２ｍｍ）の約２９．９倍に相当する。
【０１１２】
また、印刷ペースト（蛍光体ペースト）に含有する蛍光体粒子の最大粒径（０．０１ｍｍ）の５．９８倍に相当する。スクリーンメッシュ６に形成された乳剤７による開口パターン部１２の寸法の短辺の長さ（０．１ｍｍ）は、スクリーンメッシュ６に使用した糸の直径（０．０２８０ｍｍ）の約３．５７倍に相当する。また、被印刷物１３に形成したボックスリブの容積（約０．０１５５ｍｍ３）は、印刷ペースト（蛍光体ペースト）の保持量（約０．００４３２ｍｍ３）の約３．５８倍に相当する。この場合には、印刷ペースト（蛍光体ペースト）のコート時に、スクリーンメッシュ６で印刷ペースト（蛍光体ペースト）が保持され、スクリーンメッシュ６の開口内に十分透過していた。その結果、印刷時に、印刷ペースト（蛍光体ペースト）をボックスリブ内に均一に充填することが出来た。
【０１１３】
表７の印刷マスクＮｏ．２２４は、上記の印刷マスクＮｏ．２２３と同じメッシュＮｏ．１３９（表５）を使用した。スクリーンメッシュ６に形成された乳剤７による開口パターン部１２の寸法の短辺の長さ（０．０５ｍｍ）は、スクリーンメッシュ６に使用した糸の直径（０．０２８０ｍｍ）の約１．７９倍に相当する。また、被印刷物１３に形成したボックスリブの容積（約０．００４５ｍｍ３）は、印刷ペースト（蛍光体ペースト）の保持量（約０．００１３０ｍｍ３）の約３．５０倍に相当する。この場合には、印刷ペースト（蛍光体ペースト）のコート時に、スクリーンメッシュ６で印刷ペースト（蛍光体ペースト）が保持され、スクリーンメッシュ６の開口内に十分透過していた。その結果、印刷時に、印刷ペースト（蛍光体ペースト）をボックスリブ内に均一に充填することが出来た。
【０１１４】
表７の印刷マスクＮｏ．２２１及び２２３のスクリーンメッシュ６に比較的近い比較例として、表７の印刷マスクＮｏ．比較１１を示した。印刷マスクＮｏ．比較１１は、縦糸及び横糸のピッチが０．１２７０ｍｍで、１インチ当り２００本の糸（直径０．０２７０ｍｍ）からなる平織りの市販メッシュで、縦糸と横糸からなるメッシュ開口寸法は、約０．１０００ｍｍであり、印刷ペースト（蛍光体ペースト）に含有する蛍光体粒子の平均粒径（０．００２ｍｍ）の約５０倍に相当する。また、印刷ペースト（蛍光体ペースト）に含有する蛍光体粒子の最大粒径（０．０１ｍｍ）の１０倍に相当する。スクリーンメッシュ６に形成された乳剤７による開口パターン部１２の寸法の短辺の長さ（０．１ｍｍ）は、スクリーンメッシュ６に使用した糸の直径（０．０２７０ｍｍ）の約３．７０倍に相当する。
【０１１５】
また、被印刷物１３に形成したボックスリブの容積（約０．０１５５ｍｍ３）は、印刷ペースト（蛍光体ペースト）の保持量（約０．００２７６ｍｍ３）の約５．６１倍に相当する。この場合には、印刷ペースト（蛍光体ペースト）のコート時に、スクリーンメッシュ６で印刷ペースト（蛍光体ペースト）が保持され、スクリーンメッシュ６の開口内に十分透過していた。しかし、印刷ペースト（蛍光体ペースト）の保持量が不十分だったため、印刷時に印刷ペースト（蛍光体ペースト）をボックスリブ内に充填した際、わずかに充填が少ないセルがみられ、均一に充填することが出来なかった。
【０１１６】
表７の印刷マスクＮｏ．２２２及び２２４のスクリーンメッシュ６に比較的近い比較例として、表７の印刷マスクＮｏ．比較１２を示した。印刷マスクＮｏ．比較１２は、上記印刷マスクＮｏ．比較１１と同じ市販メッシュを使用した。スクリーンメッシュ６に形成された乳剤７による開口パターン部１２の寸法の短辺の長さ（０．０５ｍｍ）は、スクリーンメッシュ６に使用した糸の直径（０．０２７０ｍｍ）の約１．８５倍に相当する。また、被印刷物１３に形成したボックスリブの容積（約０．００４５ｍｍ３）は、印刷ペースト（蛍光体ペースト）の保持量（約０．０００８３ｍｍ３）の約５．４８倍に相当する。この場合には、印刷ペースト（蛍光体ペースト）のコート時に、スクリーンメッシュ６で印刷ペースト（蛍光体ペースト）が保持され、スクリーンメッシュ６の開口内に十分透過していた。しかし、印刷ペースト（蛍光体ペースト）の保持量が不十分だったため、印刷時に印刷ペースト（蛍光体ペースト）をボックスリブ内に充填した際、わずかに充填が少ないセルがみられ、均一に充填することが出来なかった。
【０１１７】
同様に、表７の印刷マスクＮｏ．２２５〜２３４及び２３６は、印刷ペースト（蛍光体ペースト）のコート時に、スクリーンメッシュ６で印刷ペースト（蛍光体ペースト）が保持され、スクリーンメッシュ６の開口内に十分透過していた。その結果、印刷時に、印刷ペースト（蛍光体ペースト）をボックスリブ内に均一に充填することが出来た。
【０１１８】
また、表７の印刷マスクＮｏ．２３５及び２３７は、印刷ペースト（蛍光体ペースト）のコート時に、スクリーンメッシュ６で印刷ペースト（蛍光体ペースト）が保持され、スクリーンメッシュ６の開口内に十分透過していた。しかし、印刷ペースト（蛍光体ペースト）の保持量が不十分だったため、印刷時に印刷ペースト（蛍光体ペースト）をボックスリブ内に充填した際、わずかに充填が少ないセルがみられ、均一に充填することが出来なかった。
【０１１９】
しかし、表７の印刷マスクＮｏ．２３９〜２４２は、メッシュ開口寸法が小さく、印刷ペースト（蛍光体ペースト）のコート時に、スクリーンメッシュ６で印刷ペースト（蛍光体ペースト）が保持されたが、スクリーンメッシュ６の開口内に十分透過出来なかった。そのため、印刷ペースト（蛍光体ペースト）の透過量が不十分だったため、印刷時に印刷ペースト（蛍光体ペースト）をボックスリブ内に充填した際、わずかに充填が少ないセルがみられ、均一に充填することが出来なかった。
【０１２０】
表７の印刷マスクＮｏ．比較１３（表７の印刷マスクＮｏ．２２５及び２２７に比較的近い比較例）及び１５（表７の印刷マスクＮｏ．２２９及び２３１に比較的近い比較例）は、印刷ペースト（蛍光体ペースト）のコート時に、スクリーンメッシュ６で印刷ペースト（蛍光体ペースト）が保持され、スクリーンメッシュ６の開口内に十分透過していた。しかし、印刷ペースト（蛍光体ペースト）の保持量が不十分だったため、印刷時に印刷ペースト（蛍光体ペースト）をボックスリブ内に充填した際、わずかに充填が少ないセルがみられ、均一に充填することが出来なかった。
【０１２１】
表７の印刷マスクＮｏ．比較１４（表７の印刷マスクＮｏ．２２６及び２２８に比較的近い比較例）、１６（表７の印刷マスクＮｏ．２３０及び２３１に比較的近い比較例）及び１８（表７の印刷マスクＮｏ．２３４及び２３６に比較的近い比較例）は、印刷ペースト（蛍光体ペースト）のコート時に、スクリーンメッシュ６で印刷ペースト（蛍光体ペースト）が保持され、スクリーンメッシュ６の開口内に十分透過していた。しかし、印刷ペースト（蛍光体ペースト）の保持量が不十分だったため、印刷時に印刷ペースト（蛍光体ペースト）をボックスリブ内に充填した際、わずかに充填が少ないセルがみられ、均一に充填することが出来なかった。
【０１２２】
表７の印刷マスクＮｏ．比較１７（表７の印刷マスクＮｏ．２３３及び２３５に比較的近い比較例）、１９（表７の印刷マスクＮｏ．２３７に比較的近い比較例）及び２０（表７の印刷マスクＮｏ．２３８に比較的近い比較例）は、印刷ペースト（蛍光体ペースト）のコート時に、スクリーンメッシュ６で印刷ペースト（蛍光体ペースト）が保持され、スクリーンメッシュ６の開口内に十分透過していた。しかし、印刷ペースト（蛍光体ペースト）の保持量が不十分だったため、印刷時に印刷ペースト（蛍光体ペースト）をボックスリブ内に充填した際、わずかに充填が少ないセルがみられ、均一に充填することが出来なかった。
【０１２３】
しかし、表７の印刷マスクＮｏ．比較２１（表７の印刷マスクＮｏ．２３９及び２４１に比較的近い比較例）及び２２（表７の印刷マスクＮｏ．２４０及び２４２に比較的近い比較例）は、メッシュ開口寸法が小さく、印刷ペースト（蛍光体ペースト）のコート時に、スクリーンメッシュ６で印刷ペースト（蛍光体ペースト）が保持されたが、スクリーンメッシュ６の開口内に十分透過出来なかった。そのため、印刷ペースト（蛍光体ペースト）の透過量が不十分だったため、印刷時に印刷ペースト（蛍光体ペースト）をボックスリブ内に充填した際、わずかに充填が少ないセルがみられ、均一に充填することが出来なかった。
【０１２４】
このように、印刷ペースト（蛍光体ペースト）を保持し、ボックスリブへの印刷ペースト（蛍光体ペースト）の良好な充填を行うためには、スクリーンメッシュ６の開口は、印刷ペースト（蛍光体ペースト）に含有する蛍光体粒子の平均粒径の２０倍以上で、最大粒径の４倍以上が望ましい。しかし、スクリーンメッシュ６の開口が蛍光体粒子の平均粒径の５５倍より大きく、最大粒径の１１倍より大きい場合には、印刷ペースト（蛍光体ペースト）を保持できないため、好ましくない。
【０１２５】
また、スキージ１７がスクリーンメッシュ６上を擦動し、スクリーンメッシュ６の金属製糸に直接接触せず、有機物製糸に接触することから、スキージ１７とスクリーンメッシュ６との摩擦が低減し、スクリーンメッシュ６に形成した乳剤７による開口パターン部１２の転写位置が変動することが無く、高精度に印刷ペースト（蛍光体ペースト）をボックスリブ内に均一に充填することが出来た。
【０１２６】
図１３は本発明の比較例として示す印刷マスク１９の構造を示す平面図、図１４は図１３に示すＨ−Ｈ’線の断面図、図１５は図１３に示す印刷マスクを裏面からみた状態を示す平面図、図１６は図１３に示す印刷マスク中央部の一部を拡大した要部平面図、図１７は図１６に示すＩ−Ｉ’線の断面図である。
【０１２７】
図１３〜１７において、印刷マスク１９は、上記実施例１の表４に示した比較１〜８の通常の平織りで製織したスクリーンメッシュ２０を有し、印刷時にスクリーンメッシュ上面２０ａからスクリーンメッシュ下面２０ｂ方向に印刷ペースト（蛍光体ペースト）を通過させ、複数の乳剤２１による開口パターン部２６を備える。
【０１２８】
図１３〜１５に示すように、印刷マスク１９は、スクリーンメッシュ２０に所望のパターンで開口部２６が乳剤２１で形成されたパターン形成印刷マスク２２の平面上の周囲を取り囲むように形成され、外周方向に緊張させるテンションメッシュ２３と、パターン形成印刷マスク２２とテンションメッシュ２３とを接着剤などにより固着する接着部２５を有している。接着部２５は、テンションメッシュ２３とスクリーンメッシュ２０とを固着している。また、印刷マスク１９は四辺を有する印刷マスク版枠２４を備えている。印刷マスク版枠２４は、図１４に示すように、テンションメッシュ２３の主面２３ａと、印刷マスク版枠２４の下面２４ｂとを対向させた状態で、テンションメッシュ２３の外周を接着剤などにより固着して、パターン形成印刷マスク２２に所定のテンションを有する状態に保持するため、テンションメッシュ２３を緊張された状態で固定されている。
【０１２９】
図１６および図１７に示すように、スクリーンメッシュ２０は傾斜（バイアス角と呼ばれる）を設けてパターン形成印刷マスク２２を形成する。また、スクリーンメッシュ２０には、被印刷物１３（図１２）の格子状の隔壁（以下ボックスリブ）により放電空間がセル毎に仕切られたリブパターンに対応した位置に所望の印刷ペースト（蛍光体ペースト）を充填するのに必要な開口を設けた開口パターン部２６を有する。
【０１３０】
本発明の比較例によれば、スキージング動作により、スキージ１７に印圧を加え、スクリーン印刷マスク１９のステンレス製スクリーンメッシュ２０を変形させて、印刷ステージ１６上に戴置された被印刷物１３と接触させ、スキージ１７の移動に伴いスキージ１７とパターン形成印刷マスク２２のステンレス製スクリーンメッシュ２０に摩擦が生じ、ステンレス製スクリーンメッシュ２０を変形させながら印刷することになった。ステンレス製スクリーンメッシュ２０には、所望の位置に乳剤２１による開口パターン部２６が形成されているため、スキージング動作によりステンレス製スクリーンメッシュ２０とともに前記開口パターン部２６が位置ずれを生じた。そのため、この変形量を測定し、あらかじめ乳剤２１による開口パターン部２６の位置を補正する必要があった。
【０１３１】
しかしながら、ステンレス製スクリーンメッシュ２０は、通常、平織りと呼ばれる織り方をしており、製織工程のステンレス製糸に加わるテンションの差により反物方向（縦糸方向）と織幅方向（横糸方向）とでは変形挙動が異なっており、このようなステンレス製スクリーンメッシュ２０に、図１６に示すように、スキージング方向に対し傾斜（バイアス角と呼ばれる）を設けてパターン形成印刷マスク２２を形成したため、各々の変形挙動に伴って、ステンレス製スクリーンメッシュ２０が異形変形した。前記ステンレス製スクリーンメッシュ２０の異形変形は、製版時のテンションのばらつきに依っても挙動が異なるため、全ての領域において制御することは困難であった。
【０１３２】
すなわち、ステンレス製スクリーンメッシュ２０に乳剤２１による開口パターン部２６が均一に変形することは困難であった。印刷工程を繰り返すことにより、ステンレス製スクリーンメッシュ２０に乳剤２１により形成された開口パターン部２６が元の位置に戻らなくなってしまい、被印刷物との位置ずれを生じた。所望の転写位置からの位置ずれ量が許容範囲を超える量の変形が生じた場合、印刷マスク１９が使用できなくなってしまい、印刷マスク１９の寿命となってしまった。
【０１３３】
また、本発明の比較例で示した印刷マスク１９において、ポリビニルアルコールを主成分とする有機材料で形成された乳剤２１の代わりに、開口パターン２６を有する金属箔とがスクリーンメッシュ２０にめっき等で接合され、一体となっている場合においても、開口パターンが乳剤２１（有機物）で形成されている場合ほどではないものの、スキージング動作によりスクリーンメッシュ２０が変形することにより、金属箔に形成された開口パターン部２６が変形することになる。さらに、スクリーンメッシュ２０の変形が大きい場合には、スクリーンメッシュ２０と開口パターン２６を有する金属箔との接合部への応力集中による負荷が大きくなり、それらの接合部における亀裂発生の原因となり、接合部のめっきが剥離する。これが被印刷物１３に転写されると、金属異物の原因となり、問題となった。
【０１３４】
本発明の実施例３によれば、本発明の比較例のような問題が生じることが無く、高精度の印刷ペースト（蛍光体ペースト）の充填形成が可能になり、スキージ１７とスクリーンメッシュ６との摩擦を防止できた。また、スクリーンメッシュ６を形成する線材が実質的に直線であることから、製織時の織りむらやメッシュ特有の湾曲による変形を生じないため、印刷マスクに形成した開口パターン部１２の変形を抑制し、印刷ペースト（蛍光体ペースト）のパターン形成用印刷マスク８上へのコート性及び印刷時における印刷ペースト（蛍光体ペースト）のローリング性を確保できた。
【実施例４】
【０１３５】
実施例４では、印刷ペースト（誘電体ペースト）を被印刷物１３（図１２）の広い面積にベタ印刷するパターン形成工程を例として説明する。１８は本発明の実施例４に示す印刷マスク５の構造を示す平面図、図１９は図１８に示すＤ−Ｄ’線の断面図、図２０は図１８に示す印刷マスクを裏面からみた状態を示す平面図である。
【０１３６】
図１８〜２０において、印刷マスク５は、スクリーンメッシュ６を有し、印刷時にスクリーンメッシュ６には、印刷ペースト（誘電体ペースト）を通過させない部分を乳剤７により形成した開口パターン部１２を備えるパターン形成印刷マスク８を有している。
【０１３７】
図１８〜２０に示すように、印刷マスク５は所望のパターンで開口部１２が形成されたスクリーンメッシュ６の平面上の周囲を取り囲むように形成されパターン形成印刷マスク８を外周方向に緊張させるテンションメッシュ９と、パターン形成印刷マスク８とテンションメッシュ９とを接着剤などにより固着する接着部１１を有している。接着部１１は、テンションメッシュ９とスクリーンメッシュ６とを固着している。また、印刷マスク５は四辺を有する印刷マスク版枠１０を備えている。印刷マスク版枠１０は、図１９に示すように、テンションメッシュ９の主面９ａと、印刷マスク版枠１０の下面１０ｂとを対向させた状態で、テンションメッシュ９の外周を接着剤などにより固着して、パターン形成印刷マスク８に所定のテンションを有する状態に保持するため、テンションメッシュ９を緊張された状態で固定している。
【０１３８】
実施例４では、スクリーンメッシュ６として、実施例１及び２で作成したメッシュの中で、安定してメッシュを製織することが出来た平織りの厚塗り印刷用メッシュを使用した。これらのスクリーンメッシュ６の最上部と最下部には、有機物製糸（縦糸）によって凹凸が形成され、この凹凸により、印刷ペースト（誘電体ペースト）がローリングし、良好な印刷状態が得られる。また、スクレッパーによる印刷ペースト（誘電体ペースト）のコート時には、糸（縦糸、横糸）によって形成された微細な開口部に印刷ペースト（誘電体ペースト）が保持され、自重で通過することを防ぐことができる。
【０１３９】
実施例１及び２で作成したメッシュの中で、安定してメッシュを製織することが出来た平織りの厚塗り印刷用メッシュは、縦糸方向のピッチ、横糸方向のピッチ、縦糸金属製糸の線径、縦糸有機物製糸の線径及び横糸金属製糸の線径を変えることにより、所望の紗厚を有する厚塗り印刷用メッシュを形成することが可能である。ベタ印刷の場合には、メッシュの紗厚とメッシュの開口率との積で通過する印刷ペースト（誘電体ペースト）の量（塗布厚）がほぼ計算により求めることが出来る。使用する印刷ペースト（誘電体ペースト）の固形分量により、焼成後の膜厚を推測する可能である。要求する膜厚に対し、厚塗り印刷用メッシュを選定することが可能であった。
【０１４０】
また、スキージ１７がスクリーンメッシュ６上を擦動し、スクリーンメッシュ６の金属製糸に直接接触せず、有機物製糸に接触することから、スキージ１７とスクリーンメッシュ６との摩擦が低減し、スクリーンメッシュ６に形成した乳剤７による開口パターン部１２の転写位置が変動することが無く、高精度に印刷ペースト（誘電体ペースト）を所定の位置に形成することが出来た。
【０１４１】
さらに、印刷ペースト（誘電体ペースト）をスキージ１７によりスクリーンメッシュ６上を擦動することで、スクリーンメッシュ６を形成する縦糸と横糸からなる凹凸により印刷ペースト（誘電体ペースト）が絡み合い、印刷ペースト（誘電体ペースト）のコート性、ローリング性が確保できた。
【実施例５】
【０１４２】
実施例５では、印刷ペースト（電極ペースト）を被印刷物１３（図１２）の所定の箇所に配線パターンを印刷するパターン形成工程を例として説明する。図２１は本発明の実施例５に示す印刷マスクの構造を示す平面図、図２２は図２１に示すＫ−Ｋ’線の断面図、図２３は図２１に示す印刷マスクを裏面からみた状態を示す平面図、図２４は図２１に示す印刷マスク中央部の一部を拡大した要部平面図、図２５は図２４に示すＬ−Ｌ’線の断面図である。
【０１４３】
図２１〜２５において、印刷マスク５は、スクリーンメッシュ６を有し、印刷時にスクリーンメッシュ６から印刷ペースト（電極ペースト）を通過させる複数の開口パターン部１２を備えるパターン形成乳剤７を有している。
【０１４４】
図２１〜２３に示すように、印刷マスク５はスクリーンメッシュ６に所望のパターンで開口部１２が形成された乳剤７と、スクリーンメッシュ６の平面上の周囲を取り囲むように形成され外周方向に緊張させるテンションメッシュ９と、スクリーンメッシュ６とテンションメッシュ９とを接着剤などにより固着する接着部１１を有している。また、印刷マスク５は四辺を有する印刷マスク版枠１０を備えている。印刷マスク版枠１０は、図７に示すように、テンションメッシュ９の主面９ａと、印刷マスク版枠１０の下面１０ｂとを対向させた状態で、テンションメッシュ９の外周を接着剤などにより固着して、スクリーンメッシュ６に所定のテンションを有する状態に保持するため、テンションメッシュ９を緊張された状態で固定している。
【０１４５】
図２４および図２５に示すように、スクリーンメッシュ６は傾斜（バイアス角と呼ばれる）を設けて、被印刷物１３（図１２）の所定の位置に、所望の印刷ペースト量を印刷するのに必要な開口を設けた開口パターン部１２を有するパターン形成乳剤７を形成する。
【０１４６】
実施例５では、スクリーンメッシュ６として、実施例２で作成したメッシュ開口率が４０％程度の平織りの厚塗り印刷用メッシュを使用した。これらのスクリーンメッシュ６の最上部と最下部には、有機物製糸（縦糸）によって凹凸が形成され、この凹凸により、印刷ペースト（電極ペースト）がローリングし、良好な印刷状態が得られる。また、スクレッパーによる印刷ペースト（電極ペースト）のコート時には、糸（縦糸、横糸）によって形成された微細な開口部に印刷ペースト（電極ペースト）が保持され、自重で通過することを防ぐことができる。
【実施例６】
【０１４７】
本発明による印刷方法が適用されるプラズマディスプレイパネルの表示領域の構成を図２６に示す。プラズマディスプレイパネルは、前面基板１０１と背面基板１０２の２枚のガラス基板から構成されている。前面基板１０１には、ＩＴＯ（インジウム・錫酸化物）などの透明導電材料で形成される放電電極１０３と、放電電極へ電流を供給するためのバス電極１０４が複数、平行に形成されている。バス電極１０４の材料としては銀（Ａｇ）または銅（Ｃｕ）が主に使用される。銅の場合はクロム（Ｃｒ）などの薄膜が、銅の酸化防止及びガラスとの接着性向上のために銅膜の上下に形成される。図２６において、対向する放電電極の一方が走査電極となり、他方がサステイン電極となる。
【０１４８】
放電電極およびバス電極を覆うように誘電体層１０５が印刷によって形成される。誘電体層１０５には軟化点が５００℃程度の低融点ガラスが使用される。その上に誘電体保護膜１０６が形成される。保護膜としては、酸化マグネシウム（ＭｇＯ）が主に使用され、スパッタ法または蒸着法によって形成される。
【０１４９】
一方、背面基板１０２には、バス電極１０４と同様なアドレス電極１０７が、バス電極と直交し、かつ放電電極上を通過するように複数形成されている。アドレス電極は例えば、銀ペーストを印刷によって塗布して形成する。銀ペースとは銀の微粒子が例えば、エポキシ樹脂に分散しているものである。銀ペーストを塗布し、焼成すると銀の微粒子同士が互いに接触して導通を生ずる。
【０１５０】
アドレス電極の上に誘電体層１０８を印刷によって形成する。誘電体層の上には隔壁１０９がアドレス電極を挟むように形成されている。隔壁は例えば、低融点ガラスを印刷によって形成し、ブラストマスクを用いてサンドブラストによって凹部を形成する。誘電体層上と隔壁の壁面に蛍光体１１０が塗布されている。前面基板と背面基板及び隔壁に囲まれた空間が放電ガスを封入する放電空間となっている。一対のバス電極と隔壁の間がひとつの表示セル（サブピクセル）に対応し、カラー表示の場合３つのサブピクセルがおのおの３原色（Ｒ、Ｂ、Ｇ）に対応してひとつの画素（ピクセル）を形成する。
【０１５１】
印刷によって形成される構成は、前面基板では誘電体、背面基板ではアドレス電極、誘電体、隔壁、蛍光体である。これらのうち、印刷のペーストに微粒子を含むものは、蛍光体とアドレス電極である。このように、本発明はプラズマディスプレイパネルの製造方法には特に効果がある。
【０１５２】
プラズマディスプレイの発光の原理は以下のようになっている。まず、発光させたいセルに対応するアドレス電極と、同じく当該セルに対応する一対のバス電極の一方との間に１００‐２００Ｖ程度の電圧（放電開始電圧）をかける。アドレス電極とバス電極は直交しているため、その交点にある単独のセルを選択することができる。選択されたセルでは電圧をかけたバス電極につながる放電電極（サスティン電極）と、アドレス電極の間で微弱放電が発生し、前面基板側の誘電体層表面に電荷（壁電荷）が蓄積される。続いてサスティン電極と対の走査電極（スキャン電極）の間に高周波の電圧（維持放電電圧）をかけることにより、壁電荷がたまったセルにのみ放電が発生する。発生した放電により形成されるプラズマから紫外線が放射され、これが蛍光体を励起して可視光が発生し、前面基板を通して放射され画像を表示する。
【０１５３】
以上は、本発明をプラズマディスプレイパネルに適用した例であるが、本発明は、プラズマディスプレイパネルに限らず、特に高い印刷精度が要求されるスクリーン印刷に適用できる。プラズマディスプレイパネル以外の用途としては、例えば、液晶表示パネルのＴＦＴ基板とカラーフィルタ基板の封止を印刷で形成するような場合、また、カラーフィルタ基板の上にフェースプレートを配置するいわゆるハイブリッド液晶表示パネルにおけるフェースプレートをカラーフィルタ基板に接着する場合の接着材の塗付に本発明の印刷方法を適用することが出来る。また、太陽電池における電流を取り出すための配線は、太陽光の利用効率を上げるために高いアスペクトレイショ（配線厚／配線幅）が必要とされるが、本発明を用いることによって、この目的にかなう配線をスクリーン印刷によって形成することが出来る。
【図面の簡単な説明】
【０１５４】
【図１】本発明の実施例１に示す厚塗り印刷用メッシュの構造を示す平面図である。
【図２】図１に示す厚塗り印刷用メッシュのＡ−Ａ’線の断面図である。
【図３】図１に示す厚塗り印刷用メッシュのＢ−Ｂ’線の断面図である。
【図４】図１に示す厚塗り印刷用メッシュのＣ−Ｃ’線の断面図である。
【図５】図１に示す厚塗り印刷用メッシュのＤ−Ｄ’線の断面図である。
【図６】本発明の実施例３に示す印刷マスクの平面図である。
【図７】図６に示す印刷マスクのＥ−Ｅ’線の断面図である。
【図８】図６に示す印刷マスクの裏面から見た状態を示す平面図である。
【図９】図６に示す印刷マスク中央部の一部を拡大した要部平面図である。
【図１０】図９に示すＦ−Ｆ’線の断面図である。
【図１１】スクリーン印刷装置の印刷マスク版枠ホルダに印刷マスクを固定した状態を示す平面図である。
【図１２】図１１に示すＧ−Ｇ’線の断面図である。
【図１３】本発明の比較例である印刷マスクの平面図である。
【図１４】図１３に示す印刷マスクのＨ−Ｈ’線の断面図である。
【図１５】図１３に示す印刷マスクの裏面から見た状態を示す平面図である。
【図１６】図１３に示す印刷マスク中央部の一部を拡大した要部平面図である。
【図１７】図１６に示すＩ−Ｉ’線の断面図である。
【図１８】本発明の実施例４に示す印刷マスクの平面図である。
【図１９】図１８に示す印刷マスクのＪ−Ｊ’線の断面図である。
【図２０】図１８に示す印刷マスクの裏面から見た状態を示す平面図である。
【図２１】本発明の実施例５に示す印刷マスクの平面図である。
【図２２】図２１に示す印刷マスクのＫ−Ｋ’線の断面図である。
【図２３】図２１に示す印刷マスクの裏面から見た状態を示す平面図である。
【図２４】図２１に示す印刷マスク中央部の一部を拡大した要部平面図である。
【図２５】図２４に示すＬ−Ｌ’線の断面図である。
【図２６】プラズマディスプレイパネルの表示領域の断面図である。
【符号の説明】
【０１５５】
１  縦糸金属製糸
２  縦糸有機物製糸
３  横糸金属製糸
４  横糸金属製糸
５  印刷マスク
６  スクリーンメッシュ
７  乳剤
８  パターン形成用印刷マスク
９  テンションメッシュ
９ａ  テンションメッシュ上面
１０  印刷マスク版枠
１０ｂ  印刷マスク版枠下面
１１  接着部
１２  開口パターン部
１３  被印刷物
１４  印刷マスク版枠ホルダ
１５  クランプ
１６  印刷ステージ
１７  スキージ
１８  印刷方向
１９  印刷マスク
２０  スクリーンメッシュ
２０ａ  スクリーンメッシュ上面
２０ｂ  スクリーンメッシュ下面
２１  乳剤
２２  パターン形成用印刷マスク
２３  テンションメッシュ
２３ａ  テンションメッシュ上面
２４  印刷マスク版枠
２４ｂ  印刷マスク版枠下面
２５  接着部
２６  開口パターン部
１０１  前面基板
１０２  背面基板
１０３  放電電極
１０４  バス電極
１０５  誘電体層
１０６  誘電体保護膜
１０７  アドレス電極
１０８  誘電体層
１０９  隔壁
１１０  蛍光体。
【図１】
2010036523.tif 000010
【図２】
2010036523.tif 000011
【図３】
2010036523.tif 000012
【図４】
2010036523.tif 000013
【図５】
2010036523.tif 000014
【図６】
2010036523.tif 000015
【図７】
2010036523.tif 000016
【図８】
2010036523.tif 000017
【図９】
2010036523.tif 000018
【図１０】
2010036523.tif 000019
【図１１】
2010036523.tif 000020
【図１２】
2010036523.tif 000021
【図１３】
2010036523.tif 000022
【図１４】
2010036523.tif 000023
【図１５】
2010036523.tif 000024
【図１６】
2010036523.tif 000025
【図１７】
2010036523.tif 000026
【図１８】
2010036523.tif 000027
【図１９】
2010036523.tif 000028
【図２０】
2010036523.tif 000029
【図２１】
2010036523.tif 000030
【図２２】
2010036523.tif 000031
【図２３】
2010036523.tif 000032
【図２４】
2010036523.tif 000033
【図２５】
2010036523.tif 000034
【図２６】
2010036523.tif 000035